ЭЛЕКТРОДНАЯ ПАСТА С УГЛЕВОДОРОДНОЙ ОСНОВОЙ ДЛЯ ЭЛЕКТРОДОВ В ГРАФИТЕ БЕЗ СВЯЗУЮЩЕГО ВЕЩЕСТВА

1. Электродная паста неметаллического типа для получения самоспекающихся Электродов Седерберга для электротермического производства в печи с погруженной дугой металлических сплавов, в частности, ферросплавов, состоящая в основном из:
- 10-90 масс.%, по отношению к массе пасты, смеси (А) на основе тонкоизмельченного порошкового графита и/или антрацита, обладающего размером частиц менее 0,2 мм, по меньшей мере, на 95%, предпочтительно, менее 0,1 мм, более предпочтительно, в микронизированной форме, и, по меньшей мере, одного углевода, примешанного к растворителю и/или диспергатору для упомянутого углевода, предпочтительно, к воде и/или полиэтиленгликолю (ПЭГ);
в смеси с
- 90-10 масс.%, по отношению к массе пасты, неметаллического углеродистого графитного материала (В), не содержащего металла, состоящего в основном из углерода в форме порошка, имеющего размер частиц более 0,2 мм, предпочтительно, 0,5-20 мм,
причем к углеводу смеси (А) добавляют (не обязательно) одну или более добавок, выбранных из группы, состоящей из неорганических добавок, металлоорганических добавок на основе Р, В, Si; стеарина; насыщенных, мононенасыщенных или полиненасыщенных жирных кислот; органических кислот; или смеси упомянутых соединений, причем упомянутые добавки находятся в общем количестве, составляющем 0,1-10 масс.% по отношению к общей массе пасты, и в количествах, составляющих 1-5 масс.%, когда имеют место добавки на основе металлоидов и переходных металлов.
2. Паста по п.1, в которой в смеси (А) концентрация тонкого порошка составляет 60-30 масс.%, по отношению к общей массе смеси (А), концентрация углевода составляет 30-50%, концентрация воды и/или ПЭГ составляет 5-20%.
3. Паста по п.1 или 2, в которой концентрация углеродистого материала (В) составляет 60-40 масс.%, по отношению к массе пасты, концентрация углевода составляет 10-30%, концентрация тонкого порошка составляет 5-25%, а вода и/или ПЭГ и необязательные добавки составляют часть, оставшуюся до 100%.
4. Паста по п.1, в которой к углеводу смеси (А) добавлены неорганические добавки и/или металлоорганические добавки на основе Р, В, Si, добавленные к углеводу смеси (А), выбраны из борной кислоты, кремниевой кислоты, фосфорной кислоты или фосфата аммония; органические кислоты выбраны из уксусной кислоты, стеариновой кислоты, пропионовой кислоты, лимонной кислоты или смеси упомянутых соединений, причем упомянутые добавки присутствуют в общем количестве 1-8 масс.% относительно общей массы пасты.
5. Паста по п.1 или 2, в которой углевод представляет собой сахарозу или углевод, содержащий одну или более молекул фруктозы.
6. Паста по п.1 или 2, в которой углеродистый графитовый материал (В) выбран из антрацита, графита, которые могут быть кальцинированными (не обязательно), предпочтительно, электрокальцинированного и/или кальцинированного антрацита и/или графита, более предпочтительно, электрокальцинированного антрацита.
7. Способ для приготовления пасты, определенной согласно любому из п.п.1-6, включающий в себя:
- перемешивание при 60-90°С, при взбалтывании, углеводов, воды и/или ПЭГ, тонкоизмельченного порошка графита и/или антрацита и необязательных добавок, как определено в п.п.1-6, до получения смеси, представляющей собой флюид в горячем состоянии и полутвердое или твердое вещество в остывшем состоянии, или, с получением тем самым упомянутой смеси (А);
- добавление упомянутой смеси (А) к упомянутому углеродистому материалу (В), при взбалтывании или замешивании, до получения гомогенной пасты.
8. Способ для приготовления ферросплавов в дуговой печи сопротивления с погруженной дугой, включающий в себя:
- наполнение контейнера пастой, определенной согласно любому из п.п.1-7 до заданного уровня;
- загрузку упомянутой печи минеральной шихтой;
- опускание упомянутого контейнера вниз, на уровень вблизи к поверхности шихты, и подачу электричества в форме электрической дуги, так чтобы происходило расплавление шихты и отверждение электродной пасты внутри контейнера;
- добавление дополнительной пасты в контейнер, до достижения исходного уровня упомянутой пасты.
9. Графитовый материал, предпочтительно, самоспекающийся электрод Седерберга, получаемый из пасты, определенной согласно любому из п.п.1-6, в электротермическом способе согласно п.8.
10. Применение пасты или смеси (А), определенной согласно в любому из п.п.1-6, в электротермических способах получения металлических материалов, предпочтительно, ферросплавов.
11. Применение пасты (А)+(В) или смеси (А), определенной согласно любому из п.п.1-6, при приготовлении предварительно спеченных электродов Седерберга.